(57)【特許請求の範囲】
【請求項１】
トレッド部、サイドウォール部、およびブレーカー部をそれぞれ構成するトレッドゴム、サイドウォールゴムおよびブレーカーゴムの体積固有抵抗がそれぞれ１×１０8Ω・ｃｍ以上で、クリンチ部およびチェーファー部をそれぞれ構成するクリンチゴムおよびチェーファーゴムの体積固有抵抗がそれぞれ１×１０8Ω・ｃｍ以下であり、
前記トレッド部から前記サイドウォール部を経てビード部に至るカーカスと、上記トレッド部とブレーカー部との間に設けられた導電層とを有する空気入りタイヤであって、
前記導電層は、前記カーカスを構成するカーカスプライと前記ブレーカーゴムのエッジ部分および前記サイドウォール部との間に設けられる第１導電層と、該第１導電層と接し、前記トレッドゴムとカーカスゴムの間の一部または全体に設けられる第２導電層と、該第２導電層からトレッド部表面にかけて連続するペンゴム層とからなり、かつ前記第１導電層、第２導電層およびペンゴム層の体積固有抵抗がそれぞれ１×１０8Ω・ｃｍ以下であり、
前記カーカスプライは、カーカスコードと、該カーカスコードを被覆し、金属箔を含む接着樹脂層とから構成される体積固有抵抗が１×１０8Ω・ｃｍ以下である導電性繊維材料からなり、少なくとも前記クリンチ部、チェーファー部および第１導電層と接する構造である、空気入りタイヤ。
【請求項２】
前記カーカスコードの９０質量％以上がレーヨンである請求項１に記載の空気入りタイヤ。
【発明の詳細な説明】
【技術分野】
【０００１】
本発明は、導電性繊維をカーカスプライに用いることにより、タイヤの電気抵抗を低減した空気入りタイヤに関する。
【背景技術】
【０００２】
従来、ウェットグリップ性能を維持し、かつ転がり抵抗を低減させる方法として、トレッド部を構成するゴム組成物にシリカを配合することが行なわれてきた。また、転がり抵抗をさらに低減させるために、たとえば、サイドウォール部を構成するゴム組成物にシリカを配合したタイヤ（特許文献１）が検討されている。
【０００３】
しかしながら、シリカを多量に配合した場合にはタイヤの電気抵抗が高くなるため、たとえば、車両の燃料補給時に静電気によるスパークが発生し、燃料に引火するという可能性もあり、使用時の安全性に欠けるという問題があるため、転がり抵抗の低減およびウェットグリップ性能の維持が実現されるとともに、静電気の発生を十分に防止したタイヤの提供が要求されている。
【０００４】
上記静電気の低減方法としては、たとえば、特許文献４に、トレッド部に電気抵抗の低いゴムを埋設する方法が開示されているが、トレッドにおける電気抵抗の課題を検討したものであり、上記のようにサイドウォール部やブレーカー部においてもシリカを配合したタイヤにおいて優れた転がり抵抗と十分に低減された電気抵抗とを付与できるものではなかった。
【特許文献１】特開平１０−３６５５９号公報
【特許文献２】特開平８−３４２０４号公報
【発明の開示】
【発明が解決しようとする課題】
【０００５】
本発明は、ウェットグリップ性能を維持し優れた転がり抵抗を有するタイヤであって、電気抵抗を十分低減したタイヤを提供することを目的とする。
【課題を解決するための手段】
【０００６】
本発明は、トレッド部、サイドウォール部、およびブレーカー部をそれぞれ構成するトレッドゴム、サイドウォールゴムおよびブレーカーゴムの体積固有抵抗がそれぞれ１×１０8Ω・ｃｍ以上で、クリンチ部およびチェーファー部をそれぞれ構成するクリンチゴムおよびチェーファーゴムの体積固有抵抗がそれぞれ１×１０8Ω・ｃｍ以下であり、
上記トレッド部から上記サイドウォール部を経てビード部に至るカーカスと、上記トレッド部とブレーカー部との間に設けられた導電層とを有する空気入りタイヤであって、
上記導電層は、上記カーカスを構成するカーカスプライと上記ブレーカーゴムのエッジ部分および上記サイドウォール部との間に設けられる第１導電層と、該第１導電層と接し、上記トレッドゴムとカーカスゴムの間の一部または全体に設けられる第２導電層と、該第２導電層からトレッド部表面にかけて連続するペンゴム層とからなり、かつ上記第１導電層、第２導電層およびペンゴム層の体積固有抵抗がそれぞれ１×１０8Ω・ｃｍ以下であり、
上記カーカスプライは、カーカスコードと、該カーカスコードを被覆し、金属箔を含む接着樹脂層とから構成される体積固有抵抗が１×１０8Ω・ｃｍ以下である導電性繊維材料からなり、少なくとも上記クリンチ部、チェーファー部および第１導電層と接する構造である、空気入りタイヤに関する。
【０００７】
上記カーカスコードの９０質量％以上がレーヨンであることが好ましい。
【発明の効果】
【０００８】
本発明の空気入りタイヤは、接着樹脂層に金属箔を含むことにより体積固有抵抗を制御したカーカスプライを用いることによりタイヤ全体の電気抵抗を低減できるものであって、トレッド部、サイドウォール部、ブレーカー部、クリンチ部およびチェーファー部をそれぞれ構成するゴムを特定の体積固有抵抗を有するものとし、カーカスとブレーカー部のエッジ部分およびサイドウォールとの間に導電層を設け、さらに少なくともクリンチ部、チェーファー部および導電層と上記カーカスプライが接する構造とすることによって、タイヤの静電気をより効率よく低減することができ、ウェットグリップを維持し転がり抵抗を十分に低減させ、かつ使用時の安全性が向上させることができる。
【発明を実施するための最良の形態】
【０００９】
＜トレッド部、サイドウォール部、ブレーカー部＞
本発明の空気入りタイヤにおいては、トレッド部、サイドウォール部、およびブレーカー部をそれぞれ構成するトレッドゴム、サイドウォールゴムおよびブレーカーゴムの体積固有抵抗がいずれも１×１０8Ω・ｃｍ以上に設定される。該体積固有抵抗が１×１０8Ω・ｃｍ以上であれば、十分な転がり抵抗を維持することができ、耐久性が損なわれたり加工性が低下したりする危険性が少ない。
【００１０】
本発明においては、上記トレッド部、サイドウォール部、およびブレーカー部を構成するゴムのそれぞれに配合される上記の充填剤のうち５０質量％以上がシリカであることが好ましい。充填剤のうち５０質量％以上をシリカが占める場合、タイヤの転がり抵抗の低減効果が良好である。充填剤のうちシリカが占める割合は、より好ましくは７０質量％以上であり、さらに好ましくは９０質量％以上である。本発明においては、上記充填剤のすべてがシリカであってもよいが、トレッドゴム、ブレーカーゴムおよびサイドウォールゴムのそれぞれの導電性や機械的強度を調整する目的で他の充填剤が併用されることも好ましい。
【００１１】
上記トレッドゴム、サイドウォールゴムおよびブレーカーゴムに配合されるシリカとしては汎用ゴム一般に用いられるものを使用することができ、たとえば補強材として使用される乾式法ホワイトカーボン、湿式法ホワイトカーボン、コロイダルシリカ等が挙げられる。中でも含水ケイ酸を主成分とする湿式法ホワイトカーボンが好ましい。
【００１２】
上記シリカのＢＥＴ法により測定した窒素吸着比表面積（ＢＥＴ比表面積）が、たとえば５０〜３００ｍ2／ｇであることが好ましく、さらに１００〜２００ｍ2／ｇの範囲内であることが好ましい。シリカのＢＥＴ比表面積が５０ｍ2／ｇ以上である場合、補強効果が十分得られることによりタイヤの耐摩耗性が良好に向上する。一方該ＢＥＴ比表面積が３００ｍ2／ｇ以下である場合、それぞれのゴムの製造時の加工性が良好であり、タイヤの操縦安定性も良好に確保される。なお、ＢＥＴ比表面積は、ＡＳＴＭ  Ｄ３０３７−８１に準じて測定することができる。
【００１３】
上記トレッドゴム、ブレーカーゴムおよびサイドウォールゴムのそれぞれにおけるシリカの配合量は、ゴム成分の１００質量部に対してたとえば５質量部以上１００質量部以下とすることができる。シリカの配合量がゴム成分１００質量部に対して５質量部以上である場合、タイヤの耐摩耗性が良好であり、１００質量部以下である場合、トレッドゴム、ブレーカーゴムおよびサイドウォールゴムの製造時における未加硫ゴム組成物の粘度上昇による加工性の低下やコストの過度な上昇を良好に防止できる。
【００１４】
ここで、トレッドゴム、サイドウォールゴムまたはブレーカーゴムにカーボンブラックを配合する場合は、タイヤを構成するゴムに補強効果を付与できる点から、その配合量をゴム成分１００質量部に対して１０質量部以上１５０質量部以下とすることが好ましい。また、上記カーボンブラックとしては、ＢＥＴ比表面積が７０〜３００ｍ2／ｇの範囲内であり、ＤＢＰ吸油量が５〜３００ｍｌ／１００ｇの範囲内であって、かつヨウ素吸着量が１４６〜１５２ｍｇ／ｇの範囲内を使用することが補強効果の点で好適である。
【００１５】
なお、本発明において体積固有抵抗とは、温度２３℃および相対湿度５５％の恒温恒湿条件で、印加電圧を１０００ＶとしてＪＩＳ規格、Ｋ  ６２７１にしたがい測定した体積低効率をいうものとする。
【００１６】
上述のように少なくともトレッド部、サイドウォール部およびブレーカー部をそれぞれ構成するゴムの体積固有抵抗がいずれも１×１０8Ω・ｃｍ以上である場合は、ビードのリムと接する部分に設けられるゴム層とトレッド表面とを電気的に連続した構造としなければ、タイヤの静電気をタイヤ外部に放出することが困難である。本発明においては、クリンチ部およびチェーファー部をそれぞれ構成するクリンチゴムおよびチェーファーゴムの体積固有抵抗を特定の値とし、かつ特定の体積固有抵抗を有する導電層を設けて、それらを特定のカーカスにより電気的に連続したものとなる構造とすることにより、タイヤの静電気をより効率よくタイヤ外部に放出することができる。
【００１７】
＜空気入りタイヤ＞
すなわち、上記本発明の空気入りタイヤの構造は、たとえば図１のタイヤ断面の右上半分に例示されるものである。タイヤ１は、トレッド部を構成するトレッドゴム７と、その両端からタイヤ半径方向内方にのびる一対のサイドウォール部を構成するサイドウォールゴム８と、各サイドウォール部の内方端に位置するクリンチ部を構成するクリンチゴム３およびリム上部に位置するチェーファー部を構成するチェーファーゴム２とを備える。またクリンチ部、チェーファー部間にはカーカス１０が架け渡されるとともに、このカーカス１０のタイヤ半径方向外側にブレーカー部を構成するブレーカーゴム９が配される。該カーカス１０は、カーカスコードを配列する１枚以上のカーカスプライから形成され、このカーカスプライは、トレッド部からサイドウォール部を経て、ビードコアと、該ビードコアの上端からサイドウォール方向に延びるビードエーペックスとの廻りをタイヤ軸方向の内側から外側に折返され、折返し部によって係止される。ブレーカー部は、ブレーカーコードを配列した２枚以上のプライ（ブレーカーゴム９）からなり、各ブレーカーコードがプライ間で交差するよう向きを違えて重置している。本発明の空気入りタイヤにおいては、トレッド部とブレーカー部との間に導電層が設けられる。該導電層は、カーカス１０を構成するカーカスプライとブレーカー部を構成するブレーカーゴム９のエッジ部分およびサイドウォール部との間に設けられる第１導電層４と、少なくとも該第１導電層４に接し、トレッドゴム７とブレーカーゴム９との間に配されるトレッド部の全面または一部に設けられる第２導電層５、および、トレッド部に埋設され第２導電層５とトレッド表面とを連続するペンゴム層６とからなる。
【００１８】
＜クリンチ部、チェーファー部＞
上述のように本発明の空気入りタイヤにおいて、クリンチ部およびチェーファー部をそれぞれ構成するクリンチゴム３およびチェーファーゴム２の体積固有抵抗はいずれも１×１０8Ω・ｃｍ以下に設定される。該体積固有抵抗は１×１０8Ω・ｃｍ以下であればよく、クリンチゴムおよびチェーファーゴムの体積固有抵抗を上記範囲とすることによって、タイヤの電気導電性を確保できる。
【００１９】
上記クリンチゴムおよびチェーファーゴムは、体積固有抵抗を上記範囲とするために、これらを構成するゴム成分１００質量部に対して３０〜１００質量部の範囲内でカーボンブラックを配合することが好ましい。ゴム成分１００質量部に対して３０質量部以上のカーボンブラックが配合される場合、導電層の導電性が良好である点で好ましい。またカーボンブラックの含有量がゴム成分１００質量部に対して１００質量部以下である場合耐久性が良好である点で好ましい。カーボンブラックの配合量は、ゴム成分１００質量部に対して３５質量部以上がより好ましく、さらに４０質量部以上が好ましく、８０質量部以下がより好ましく、さらに７０質量部以下が好ましい。
【００２０】
クリンチゴムおよびチェーファーゴムに配合されるカーボンブラックのＢＥＴ比表面積は、１００ｍ2／ｇ以上１５００ｍ2／ｇ以下とされることが好ましい。該ＢＥＴ比表面積が１００ｍ2／ｇ以上である場合導電層の機械的強度が良好であり、１５００ｍ2／ｇ以下である場合製造時の加工性を確保する点で好ましい。該ＢＥＴ比表面積は、１０５ｍ2／ｇ以上がより好ましく、また、１３００ｍ2／ｇ以下、さらに１０００ｍ2／ｇ以下がより好ましい。
【００２１】
本発明におけるクリンチゴムおよびチェーファーゴムは、カーボンブラック以外に、充填剤としてたとえばシリカ等を含有してもよいが、良好な導電性を付与するという観点から、これらのゴムに充填される全充填剤のうち８質量％以上、さらに１５質量％以上、さらに１００質量％をカーボンブラックが占めることがより好ましい。
【００２２】
＜ペンゴム層＞
本発明のタイヤにおいては、タイヤに発生する静電気を効率よく放出するために、上記トレッド部内に、後述のトレッド部とブレーカー部の間に配される第２導電層５に接し、トレッド部表面まで連続するペンゴム層６を備え、該ペンゴム層の体積固有抵抗が１×１０8Ω・ｃｍ以下に設定される。該体積固有値が１×１０8Ω・ｃｍ以下であればタイヤの導電性の向上効果（静電気の放出効率）が所望の程度得られる。該導電層の体積固有抵抗は、好ましくは１×１０7Ω・ｃｍ以下であり、１×１０6Ω・ｃｍ以下に設定されることがより好ましい。タイヤの導電性を向上させる点で該導電層の体積固有抵抗は低い程好ましい。
【００２３】
ペンゴム層を構成するゴムとしては、上記クリンチゴムおよびチェーファーゴムの場合と同範囲でカーボンブラックを配合したゴムを用いることができる。また、配合するカーボンブラックとしても、上記クリンチゴムおよびチェーファーゴムと同様のＢＥＴ比表面積を有するものとすることが好ましい。
【００２４】
本発明においてペンゴム層の厚みは０．２ｍｍ以上であることが好ましく、０．２ｍｍ以上であればタイヤ導電性の向上効果が所望の程度得られる。また該ペンゴム層の厚みは２．０ｍｍ以下であることが好ましく、この範囲であればトレッド表面顕在する場合においてもタイヤの転がり抵抗を大きく悪化させることがない。導電層の厚みは、０．５ｍｍ以上、さらに０．９ｍｍ以上がより好ましく、また、１．５ｍｍ以下がより好ましい。
【００２５】
また、該ペンゴム層のトレッド部内における構造は、第２導電層とトレッド表面とを直接連続させる限り特に限定されるものではなく、たとえば、厚みが０．２ｍｍのゴム層をタイヤ周方向に連続的に設けたり、厚みが０．２ｍｍ、幅が３ｍｍの板状のゴムをトレッド内部の一部またはタイヤ周方向に断続的に設したりすることができる。なかでも、静電気の放出効率の点からは、タイヤ周方向に連続的に設けることが好ましい。また、上記ペンゴム層はトレッド内部である限り、タイヤ幅方向の中心側、サイドウォール側を問わず任意に設けることができるが、ペンゴム層を確実に接地させるためにはタイヤのトレッドの中央部付近に設けることが好ましい。
【００２６】
＜第１導電層＞
本発明における上記第１導電層４は、後述のカーカス１０を構成するカーカスプライとブレーカー部のエッジ部分およびサイドウォール部との間に設けられる、体積固有抵抗が１×１０8Ω・ｃｍ以下に設定されたゴムからなる。該体積固有値が１×１０8Ω・ｃｍ以下であればタイヤの導電性の向上効果が所望の程度得られる。該導電層の体積固有抵抗は、好ましくは１×１０7Ω・ｃｍ以下であり、１×１０6Ω・ｃｍ以下に設定されることがより好ましい。タイヤの導電性の向上効果という点で該導電層の体積固有抵抗は低い程好ましい。一方、該導電層の体積固有抵抗は１×１０3Ω・ｃｍ以上であることが好ましく、１×１０4Ω・ｃｍ以上に設定されることがより好ましい。
【００２７】
上記体積固有抵抗を有する第１導電層を構成するゴムは、ゴム成分１００質量部に対して、カーボンブラックを３０〜１００質量部配合したゴムであることが好ましい。カーボンブラックを該範囲内とする場合、第１導電層の導電性を良好にすることができ、また耐久性が良好である点で好ましい。第１導電層を構成するゴムにおいて、カーボンブラックの配合量は、ゴム成分１００質量部に対して３５質量部以上がより好ましく、さらに４０質量部以上が好ましい。また、カーボンブラックの配合量を８０質量部以下とすることがより好ましく、さらに好ましくは７０質量部以下である。
【００２８】
第１導電層を構成するゴムに配合されるカーボンブラックのＢＥＴ比表面積は、１００ｍ2／ｇ以上１５００ｍ2／ｇ以下とすることが好ましい。該ＢＥＴ比表面積が１００ｍ2／ｇ以上である場合第１導電層の機械的強度が良好であり、１５００ｍ2／ｇ以下である場合製造時の加工性を確保する点で好ましい。該ＢＥＴ比表面積は、１０５ｍ2／ｇ以上がより好ましく、また、１３００ｍ2／ｇ以下、さらに１０００ｍ2／ｇ以下がより好ましい。
【００２９】
上記第１導電層を構成するゴムは、カーボンブラック以外に、充填剤としてたとえばシリカ等を含有してもよいが、良好な導電性を付与するという観点から、全充填剤のうち８質量％以上、さらに１５質量％以上、さらに１００質量％をカーボンブラックが占めることがより好ましい。
【００３０】
上記第１導電層の形状は特に限定されるものではなく、上述のようにカーカスを構成するカーカスプライとブレーカー部のエッジ部分およびサイドウォールとの間にタイヤ周方向に連続して配されていればよく、たとえば第１導電層の厚みなどは特に限定されない。
【００３１】
＜第２導電層＞
本発明における第２導電層５は、上記第１導電層４と上記ペンゴム層６とに接して設けられる、体積固有抵抗が１×１０8Ω・ｃｍ以下に設定されたゴムからなる。上記体積抵抗値が１×１０8Ω・ｃｍ以下であればタイヤの導電性の向上効果が所望の程度得られる。また、該体積固有抵抗は、上記第１導電層と同様に設定することができ、好ましくは１×１０7Ω・ｃｍ以下であり、より好ましくは１×１０6Ω・ｃｍ以下であり、また、１×１０3Ω・ｃｍ以上とすることが好ましく、１×１０4Ω・ｃｍ以上に設定することがより好ましい。
【００３２】
上記体積固有抵抗を有する第２導電層を構成するゴムは、ゴム成分１００質量部に対して、カーボンブラックを３０〜１００質量部配合したゴムであることが好ましい。カーボンブラックを該範囲内とする場合、第２導電層の導電性を良好にすることができ、また耐久性が良好である点で好ましい。第１導電層を構成するゴムにおいて、カーボンブラックの配合量は、ゴム成分１００質量部に対して３５質量部以上がより好ましく、さらに４０質量部以上が好ましい。また、カーボンブラックの配合量を８０質量部以下とすることがより好ましく、さらに好ましくは７０質量部以下である。
【００３３】
第２導電層を構成するゴムに配合されるカーボンブラックのＢＥＴ比表面積は、１００ｍ2／ｇ以上１５００ｍ2／ｇ以下とすることが好ましい。該ＢＥＴ比表面積が１００ｍ2／ｇ以上である場合第２導電層の機械的強度が良好であり、１５００ｍ2／ｇ以下である場合製造時の加工性を確保する点で好ましい。該ＢＥＴ比表面積は、１０５ｍ2／ｇ以上がより好ましく、また、１３００ｍ2／ｇ以下、さらに１０００ｍ2／ｇ以下がより好ましい。
【００３４】
上記第２導電層を構成するゴムは、カーボンブラック以外に、充填剤としてたとえばシリカ等を含有してもよいが、良好な導電性を付与するという観点から、全充填剤のうち８質量％以上、さらに１５質量％以上、さらに１００質量％をカーボンブラックが占めることがより好ましい。
【００３５】
上記第２導電層の厚みは特に限定されないが、タイヤの導電性の向上効果の点から、０．２ｍｍ以上とすることが好ましく、より好ましくは０．５ｍｍ以上である。また、該第２導電層の厚みの上限としては、タイヤの構造上トレッド部を構成するトレッドゴムとブレーカー部を構成するブレーカーゴムの間の間隔を超えない厚みであればよいが、タイヤの発熱を抑える点から、１．０ｍｍ以下としておくことが好ましい。
【００３６】
上記第２導電層は、第１導電層とペンゴム層と接する部分を有していればよく、トレッド部とブレーカー部の間全面にわたり設けたり、上記ペンゴム層が配された位置まで、またはそれを超える範囲で部分的に設けたりすることができる。
【００３７】
また、第２導電層と第１導電層およびペンゴム層の接する部分について、上記第１導電層とはタイヤ周方向に帯状の５ｍｍ以上の幅で接触している部分があることが好ましく、１０ｍｍ以上接触していることがより好ましい。第１導電層と第２導電層とを上記の条件で接触させることにより、タイヤの導電性効果が十分に得られるものとなる。上記ペンゴム層との接触は、ペンゴム層のタイヤ幅方向の全面が接していることが好ましい。
【００３８】
＜カーカス＞
本発明におけるカーカス１０は、カーカスコードを配列する１枚以上のカーカスプライから構成される。該カーカスプライは、導電性物質を含む接着樹脂層を備えた繊維材料からなる体積固有抵抗が１×１０8Ω・ｃｍ以下であるカーカスコード（導電性繊維材料）およびゴム層を含む。
【００３９】
上記カーカスコードを構成する繊維材料としては、レーヨン、ナイロン、ポリエステル、アラミドなどを例示することができ、これらは単独で用いても２種以上を混合して用いてもよい。なかでも、タイヤの操縦安定性の点からレーヨンを用いることが好ましく、カーカスコードを構成する繊維材料に対してレーヨンを９０質量％以上使用することが好ましく、該使用量とすることによって、操縦安定性を最適にすることができる。
【００４０】
上記繊維材料の表面には、レゾルシン、ホルマリン、ゴムラテックスなどからなるＲＦＬ系の接着性を付与する液に浸して乾燥させることにより接着樹脂層が形成される。
【００４１】
本発明における上記導電性繊維材料の接着樹脂層は、導電性物質を含む。導電性物質としては、金属箔、金属粒子、導電性ポリマーなどを例示することができる。なかでも、良好な導電性を付与できる点から金属箔が好ましく、たとえば、銀、銅、鉄などの導電性に優れる金属を用いることが好ましい。
【００４２】
上記導電性物質として金属箔を適用する場合、その形状は上記導電性繊維材料の体積固有抵抗を１×１０8Ω・ｃｍ以下に設定できるものであれば特に限定されるものではなく、たとえば接着樹脂層全体に対する金属箔の割合を体積比で０．１％以上とすることにより、上記体積固有抵抗を達成できるものとなる。体積固有抵抗が低減されることが好ましいことから、金属箔の接着樹脂層に占める割合は大きいほうがよいが、接着性を確保する点から、上限を体積比で５％とすることが好ましい。
【００４３】
上記体積固有抵抗を１×１０8Ω・ｃｍ以下に設定することができれば、上記接着樹脂層における金属箔の分布は特に限定されるものではないが、各タイヤ部材との接触効率が向上してタイヤ全体の導電性を向上させることとなることから、金属箔を均一に分布させておくことが好ましい。このように接着樹脂層に金属箔を均一に分布させる方法としては、たとえば、接着樹脂層の形成に用いられる接着性を付与する液に金属箔を分散させて、該液を攪拌し、そこに繊維を浸漬することによって、繊維材料上に金属箔が均一に分散した接着樹脂層を形成させる方法があげられる。
【００４４】
本発明におけるカーカスを構成する上記カーカスプライは、少なくとも上記クリンチゴム、チェーファーゴムおよび第１導電層と接するように配置される。具体的には、たとえば、上記クリンチゴム、チェーファーゴムおよび第１導電層のそれぞれと接する部分のカーカスコードを被覆したゴム層を除去することにより上記のようなゴムおよび導電層と電気的に接触した状態とすることができる。上記第１導電層、第２導電層およびペンゴム層を連続した構造とすることに加えて、十分に低減された体積固有抵抗を有するカーカスプライを、クリンチゴム、チェーファーゴムおよび第１導電層とが接した配置とすることによって、リムを通じた静電気の放出効率を著しく向上させることができる。
【００４５】
＜ゴム組成物＞
本発明の空気入りタイヤにおけるトレッド部、サイドウォール部、ブレーカー部、クリンチ部、チェーファー部、第１導電層および第２導電層、カーカスにおけるゴム層を構成する各ゴムは、たとえば下記のような成分が配合されたゴム組成物とすることができる。
【００４６】
本発明において用いられるゴム成分は、天然ゴムおよびエポキシ化天然ゴムの少なくともいずれかからなる天然ゴム成分を含むことが好ましい。
【００４７】
天然ゴム（ＮＲ）としては、ゴム工業において従来用いられているものを使用することができ、たとえば、ＲＳＳ＃３、ＴＳＲなどのグレードの天然ゴムを挙げることができる。
【００４８】
エポキシ化天然ゴム（ＥＮＲ）は、天然ゴムの不飽和二重結合がエポキシ化された変性天然ゴムの一種であり、極性基であるエポキシ基により分子凝集力が増大する。そのため、天然ゴムよりもガラス転移温度（Ｔｇ）が高く、かつ機械的強度や耐磨耗性、耐空気透過性に優れる。特に、ゴム組成物中にシリカを配合した場合においては、シリカ表面のシラノール基とエポキシ化天然ゴムのエポキシ基との反応に起因して、カーボンブラックをゴム組成物中に配合する場合と同程度の機械的強度や耐磨耗性を得ることができる。
【００４９】
エポキシ化天然ゴム（ＥＮＲ）としては、市販のものを用いてもよいし、天然ゴム（ＮＲ）をエポキシ化したものを用いてもよい。天然ゴム（ＮＲ）をエポキシ化する方法としては、特に限定されるものではなく、たとえばクロルヒドリン法、直接酸化法、過酸化水素法、アルキルヒドロペルオキシド法、過酸法などを挙げることができる。過酸法としては、たとえば天然ゴムのエマルジョンに過酢酸や過蟻酸などの有機過酸をエポキシ化剤として反応させる方法を挙げることができる。
【００５０】
エポキシ化天然ゴム（ＥＮＲ）のエポキシ化率は、５モル％以上が好ましく、１０モル％以上がより好ましい。ここで、エポキシ化率とは、エポキシ化前の天然ゴム中の二重結合の全数のうちエポキシ化された数の割合を意味し、たとえば滴定分析や核磁気共鳴（ＮＭＲ）分析等により求められる。エポキシ化天然ゴム（ＥＮＲ）のエポキシ化率が５モル％未満の場合、エポキシ化天然ゴム（ＥＮＲ）のガラス転移温度が低いために、ゴム組成物のゴム硬度が低く、たとえば該ゴム組成物をインナーライナーゴムとして用いた場合には、空気入りタイヤの耐久性および耐疲労性が低下する傾向がある。また、エポキシ化天然ゴム（ＥＮＲ）のエポキシ化率は、６０モル％以下が好ましく、５０モル％以下がより好ましい。エポキシ化天然ゴム（ＥＮＲ）のエポキシ化率が６０モル％を超える場合、ゴム組成物が硬くなることによって機械強度が低下する傾向がある。
【００５１】
エポキシ化天然ゴム（ＥＮＲ）として、より典型的には、エポキシ化率２５モル％のエポキシ化天然ゴムや、エポキシ化率５０モル％のエポキシ化天然ゴムなどを例示できる。
【００５２】
本発明において、ゴム成分中の天然ゴム成分の含有率は１０質量％以上とされることが好ましい。該含有率が１０質量％未満である場合、石油資源由来の原料の使用量の低減効果が低くなる傾向がある。天然ゴム成分の該含有率は、３０質量％以上、さらに５０質量％以上、さらに６０質量％以上であることがより好ましい。石油資源由来の原料の使用量の低減効果が良好である点で、天然ゴム成分の該含有率は１００質量％であることが好ましいが、所望のタイヤ特性に応じて、たとえば該含有率を９０質量％以下、さらに８０質量％以下とし、ゴム成分中の残部として天然ゴム成分以外のゴムを配合してもよい。
【００５３】
本発明のゴム成分は、前述のように定義される天然ゴム成分以外にも、石油外資源由来のゴムとして、たとえば水素化天然ゴムなどの変性天然ゴムなどを含有することができる。
【００５４】
また、ゴム成分は、本発明の効果を損なわない範囲で石油資源由来のゴムを含有してもよい。石油資源由来のゴムとしては、たとえば、スチレンブタジエンゴム（ＳＢＲ）、ブタジエンゴム（ＢＲ）、スチレンイソプレン共重合体ゴム、イソプレンゴム（ＩＲ）、ブチルゴム（ＩＩＲ）、クロロプレンゴム（ＣＲ）、アクリロニトリルブタジエンゴム（ＮＢＲ）、ハロゲン化ブチルゴム（Ｘ−ＩＩＲ）、イソブチレンとｐ−メチルスチレンとの共重合体のハロゲン化物などを例示できる。中でも、ゴム組成物の硬度を高くでき、空気入りタイヤに対して特に良好な耐久性および耐疲労性を付与できる点で、ＳＢＲ、ＢＲ、ＩＲ、ＩＩＲが好ましい。
【００５５】
ゴム成分中の天然ゴム（ＮＲ）の含有率は、１０質量％以上であることが好ましい。天然ゴム（ＮＲ）の該含有率が１０質量％未満の場合、ゴム組成物の機械強度が低くなる傾向がある。天然ゴム（ＮＲ）の該含有率は、３０質量％以上、さらに４０質量％以上であることがより好ましい。また、ゴム成分中の天然ゴム（ＮＲ）の含有率は、９０質量％以下であることが好ましい。天然ゴム（ＮＲ）の該含有率が９０質量％を超える場合、ゴム組成物の耐屈曲性が低くなる傾向がある。天然ゴム（ＮＲ）の該含有率は、８０質量％以下、さらに７０質量％以下であることがより好ましい。
【００５６】
ゴム成分中のエポキシ化天然ゴム（ＥＮＲ）の含有率は、５質量％以上であることが好ましい。エポキシ化天然ゴム（ＥＮＲ）の該含有率が５質量％未満の場合、耐屈曲性の改善効果が低くなる傾向がある。エポキシ化天然ゴム（ＥＮＲ）の該含有率は、１０質量％以上、さらに２０質量％以上、さらに３０質量％以上であることがより好ましい。また、ゴム成分中のエポキシ化天然ゴム（ＥＮＲ）の含有率は、６０質量％以下であることが好ましい。エポキシ化天然ゴム（ＥＮＲ）の含有率が６０質量％を超える場合、ゴム硬度が大きくなり過ぎるためにゴム組成物の機械強度が低くなる傾向がある。エポキシ化天然ゴム（ＥＮＲ）の該含有率は、５０質量％以下であることがより好ましい。
【００５７】
本発明における上記ゴム組成物には、その他ゴム製品において一般的に配合される以下の成分を適宜配合することができる。
【００５８】
本発明におけるトレッド部、サイドウォール部およびブレーカー部を構成するゴムのようにゴム組成物にシリカを配合する場合は、タイヤの耐摩耗性および操縦安定性を向上させることができることから、シラン系カップリング剤や含硫黄シランカップリング剤などのシランカップリング剤を配合することが好ましい。なかでも含硫黄シランカップリング剤を配合することが好ましい。
【００５９】
上記シラン系カップリング剤としては、ビニルトリクロロシラン、ビニルトリス（２−メトキシエトキシ）シラン、γ−グリシドキシプロピルトリメトキシシラン、γ−メタクリロキシプロピルトリメトキシシラン、γ−（２−アミノエチル）アミノプロピルトリメトキシシラン、γ−クロロプロピルトリメトキシシラン、γ−アミノプロピルトリエトキシシラン等を使用することができる。
【００６０】
また、含硫黄シランカップリング剤としては、３−トリメトキシシリルプロピル−Ｎ，Ｎ−ジメチルチオカルバモイル−テトラスルフィド、トリメトキシシリルプロピル−メルカプトベンゾチアゾールテトラスルフィド、トリエトキシシリルプロピル−メタクリレート−モノスルフィド、ジメトキシメチルシリルプロピル−Ｎ，Ｎ−ジメチルチオカルバモイル−テトラスルフィド、ビス−［３−（トリエトキシシリル）−プロピル］テトラスルフィド、３−メルカプトプロピルトリメトキシシラン等が例示される。
【００６１】
上記シランカップリング剤は、各ゴム組成物におけるシリカの質量に対して１質量％以上２０質量％以下の範囲内で配合することが好ましい。シランカップリング剤の配合量が１質量％以上の場合、耐摩耗性および操縦安定性の向上効果が良好に得られる。またシランカップリング剤の配合量が２０質量％以下の場合、ゴムの混練、押出工程での焼け（スコーチ）が生じる危険性が少ないので好ましい。
【００６２】
本発明においては、用途に応じてその他のカップリング剤、例えばアルミネート系カップリング剤、チタン系カップリング剤を単独またはシラン系カップリング剤と併用して使用することも可能である。
【００６３】
その他の充填剤としては、カーボンブラック、クレー、アルミナ、タルク、炭酸カルシウム、炭酸マグネシウム、水酸化アルミニウム、水酸化マグネシウム、酸化マグネシウム、酸化チタン等をあげることができ、これらの充填剤は単独あるいは２種以上混合して用いることができる。
【００６４】
ゴム組成物には、上記充填剤他に、加硫剤、加硫促進剤、軟化剤、可塑剤、老化防止剤、発泡剤およびスコーチ防止剤等を適宜配合することができる。
【００６５】
加硫剤としては、有機過酸化物もしくは硫黄系加硫剤を使用できる。有機過酸化物としては、たとえば、ベンゾイルパーオキサイド、ジクミルパーオキサイド、ジ−ｔ−ブチルパーオキサイド、ｔ−ブチルクミルパーオキサイド、メチルエチルケトンパーオキサイド、クメンハイドロパーオキサイド、２，５−ジメチル−２，５−ジ（ｔ−ブチルパーオキシ）ヘキサン、２，５−ジメチル−２，５−ジ（ベンゾイルパーオキシ）ヘキサン、２，５−ジメチル−２，５−ジ（ｔ−ブチルパーオキシ）ヘキシン−３あるいは１，３−ビス（ｔ−ブチルパーオキシプロピル）ベンゼン、ジ−ｔ−ブチルパーオキシ−ジイソプロピルベンゼン、ｔ−ブチルパーオキシベンゼン、２，４−ジクロロベンゾイルパーオキサイド、１，１−ジ−ｔ−ブチルパーオキシ−３，３，５−トリメチルシロキサン、ｎ−ブチル−４，４−ジ−ｔ−ブチルパーオキシバレレートなどを使用することができる。また、硫黄系加硫剤としては、たとえば、硫黄、モルホリンジスルフィドなどを使用することができ、なかでも硫黄が好ましい。
【００６６】
加硫促進剤としては、スルフェンアミド系、チアゾール系、チウラム系、チオウレア系、グアニジン系、ジチオカルバミン酸系、アルデヒド−アミン系またはアルデヒド−アンモニア系、イミダゾリン系、もしくは、キサンテート系加硫促進剤のうち少なくとも一つを含有するものを使用することが可能である。
【００６７】
老化防止剤としては、アミン系、フェノール系、イミダゾール系の各化合物や、カルバミン酸金属塩、ワックスなどを適宜選択して使用することが可能である。
【００６８】
本発明ではゴム組成物の練り加工性を一層向上させるために軟化剤を併用してもよい。軟化剤としては、プロセスオイル、潤滑油、パラフィン、流動パラフィン、石油アスファルト、ワセリンなどの石油系軟化剤、ヒマシ油、アマニ油、ナタネ油、ヤシ油などの脂肪油系軟化剤、トール油、サブ、蜜ロウ、カルナバロウ、ラノリンなどのワックス類、リノール酸、パルミチン酸、ステアリン酸、ラウリン酸などの脂肪酸、等が挙げられる。
【００６９】
上記可塑剤としては、フタル酸ジメチル（ＤＭＰ）、フタル酸ジエチル（ＤＥＰ）、フタル酸ジブチル（ＤＢＰ）、フタル酸ジヘプチル（ＤＨＰ）、フタル酸ジオクチル（ＤＯＰ）、フタル酸ジイソノニル（ＤＩＮＰ）、フタル酸ジイソデシル（ＤＩＤＰ）、フタル酸ブチルベンジル（ＢＢＰ）、フタル酸ジラウリル（ＤＬＰ）、フタル酸ジシクロヘキシル（ＤＣＨＰ）、無水ヒドロフタル酸エステル、アゼライン酸ジ−２−エチルヘキシル（ＤＯＺ）、セバシン酸ジブチル（ＤＢＳ）、セバシン酸ジオクチル（ＤＯＳ）、クエン酸アセチルトリエチル、クエン酸アセチルトリブチル、マレイン酸ジブチル（ＤＢＭ）、マレイン酸−２−エチルヘキシル（ＤＯＭ）、フマル酸ジブチル（ＤＢＦ）等が挙げられ、いずれも好適に用いることができる。
【００７０】
スコーチ防止剤としては、スコーチを防止または遅延させるためのものであり、たとえば無水フタル酸、サリチル酸、安息香酸などの有機酸、Ｎ−ニトロソジフェニルアミンなどのニトロソ化合物、Ｎ−シクロヘキシルチオフタルイミド等を使用することができる。
【００７１】
本発明において、ゴム組成物の混錬温度および時間などの諸条件は、各タイヤ部材を構成するゴムにおいて一般に行なわれている混錬条件とすることができる。
【実施例】
【００７２】
以下、実施例を挙げて本発明をより詳細に説明するが、本発明はこれらに限定されるものではない。
【００７３】
＜クリンチ部およびチェーファー部用ゴム組成物＞
表１に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てクリンチ部およびチェーファー部用ゴム組成物１ａおよび１ｂを作製した。
【００７４】
得られたゴム組成物１ａおよび１ｂのそれぞれを１５０℃で３０分間加硫成形した後、厚み２ｍｍで１５ｃｍ四方の試験片を切り出し、２３℃および相対湿度５５％の恒温恒湿条件で、印加電圧を１０００ＶとしてＪＩＳ規格、Ｋ  ６２７１にしたがいＡＤＶＡＮＴＥＳ製の電気抵抗測定器（Ｒ８３４０Ａ）を用いて体積固有抵抗（体積低効率）を測定した。結果を表１に示す。
【００７５】
【表１】
0004249791.tif 000002
【００７６】
＜第１導電層用ゴム組成物＞
表３に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てゴムセメント層用のゴム組成物２を作製した。
【００７７】
また、クリンチ部およびチェーファー部用ゴム組成物と同条件において、得られたゴム組成物２を加硫成形した後、体積固有抵抗を測定した。結果を表２に示す。
【００７８】
【表２】
0004249791.tif 000003
【００７９】
＜第２導電層用ゴム組成物の作製＞
表３に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てゴムセメント層用のゴム組成物３を作製した。
【００８０】
また、クリンチ部およびチェーファー部用ゴム組成物と同条件において、得られたゴム組成物３を加硫成形した後、体積固有抵抗を測定した。結果を表３に示す。
【００８１】
【表３】
0004249791.tif 000004
【００８２】
＜ペンゴム層用ゴム組成物の作製＞
表５に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てゴムセメント層用のゴム組成物４を作製した。
【００８３】
また、クリンチ部およびチェーファー部用ゴム組成物と同条件において、得られたゴム組成物４を加硫成形した後、体積固有抵抗を測定した。結果を表４に示す。
【００８４】
【表４】
0004249791.tif 000005
【００８５】
＜トレッド部用ゴム組成物の作製＞
表６に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てゴムセメント層用のゴム組成物５を作製した。
【００８６】
また、クリンチ部およびチェーファー部用ゴム組成物と同条件において、得られたゴム組成物５を加硫成形した後、体積固有抵抗を測定した。結果を表５に示す。
【００８７】
【表５】
0004249791.tif 000006
【００８８】
＜サイドウォール部用ゴム組成物の作製＞
表７に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てゴムセメント層用のゴム組成物６ａおよび６ｂを作製した。
【００８９】
また、クリンチ部およびチェーファー部用ゴム組成物と同条件において、得られたゴム組成物６ａおよび６ｂをそれぞれ加硫成形した後、体積固有抵抗を測定した。結果を表６に示す。
【００９０】
【表６】
0004249791.tif 000007
【００９１】
＜ブレーカー部用ゴム組成物の作製＞
表８に示す配合成分のうち硫黄および加硫促進剤を除いた成分を、密閉式バンバリーミキサーを用いて１４０℃で４分間混練した後、硫黄および加硫促進剤を加えて９５℃で２分間さらに練り込み、定法により押出し工程、カレンダー工程を経てゴムセメント層用のゴム組成物７ａおよび７ｂを作製した。
【００９２】
また、クリンチ部およびチェーファー部用ゴム組成物と同条件において、得られたゴム組成物７ａおよび７ｂをそれぞれ加硫成形した後、体積固有抵抗を測定した。結果を表７に示す。
【００９３】
【表７】
0004249791.tif 000008
【００９４】
上記表１〜表７中における各配合は以下のものを用いた。
天然ゴム：タイ製、商品名「ＴＳＲ２０」
合成ゴム１：ＪＳＲ（株）製、商品名「ＳＢＲ１５００」
合成ゴム２：ＪＳＲ（株）製、商品名「ＳＢＲ１５０２」
ポリブタジエン：日本ゼオン（株）製、商品名「ＢＲ１５０Ｂ」
カーボンブラックＮ２２０：東海カーボン（株）製、商品名「シースト６」（ＢＥＴ比表面積：１１９ｍ2／ｇ）
カーボンブラックＮ３３０：三菱化学（株）製、商品名「ダイアブラック  Ｈ」（ＢＥＴ比表面積：７９ｍ2／ｇ）
シリカ：デグサ社製、商品名「ＶＮ３」（ＢＥＴ比表面積：１８０ｍ2／ｇ）
シランカップリング剤：デグサ社製、商品名「Ｓｉ６９」
アロマチックオイル：出光興産（株）、商品名「ダイアナプロセスＡＨ４０」
ワックス：大内新興化学工業（株）製、商品名「サンノックＮ」
老化防止剤：住友化学工業（株）製、商品名「アンチゲン６Ｃ」
ステアリン酸：日本油脂（株）製、商品名「ステアリン酸  椿」
ステアリン酸コバルト：大日本インキ工業（株）製、商品名「ＣＯＳＴ−Ｆ」
亜鉛華：三井金属鉱業（株）製の酸化亜鉛
硫黄：軽井沢製錬（株）製、商品名「粉末硫黄」
不溶性硫黄：四国化成工業（株）製、商品名「ミュークロンＯＴ２０」
加硫促進剤：大内新興化学工業（株）製、商品名「ノクセラーＮＳ−Ｐ」
＜繊維材料の作製＞
レーヨンを質量比で９０％含む繊維材料の表面に、厚み０．１５μｍ、０．５×０．５ｍｍの金属箔（銀）を質量比で２％含む表面接着樹脂層を有し、表面樹脂接着層の付着量が繊維材料の５．０％（質量比）である表面樹脂接着層を有する繊維材料Ａ（導電性繊維材料）を作製した。
【００９５】
また、レーヨンを質量比で９０％含む繊維材料の表面に、繊維材料に対する付着量が５．０％（質量比）である表面樹脂接着層を有する、繊維材料Ｂを作製した。
【００９６】
上記繊維材料ＡおよびＢの体積固有抵抗の測定結果を表８に示す。
【００９７】
【表８】
0004249791.tif 000009
【００９８】
（実施例１、比較例１〜４）
表９に示す組合せで上記のように作製したゴム組成物をそれぞれ、トレッド部、サイドウォール部、ブレーカー部、クリンチ部、チェーファー部、ペンゴム層、第１導電層および第２導電層に適用し、１６０℃で２０分間プレスにより加硫成形し、図１に示す構造または図１に示す構造に準じた構造を有するサイズ１９５／６５Ｒ１５の空気入りタイヤを作製した。得られた空気入りタイヤの構造は以下のとおりである。
【００９９】
＜空気入りタイヤの構造＞
カーカス：材料  表８に記載の導電性繊維材料
ブレーカー部：材料  スチールコード、構造  ２＋２×０．２３ＨＴ
４０コード／５ｃｍ
角度  ２４°×２４°
＜タイヤ導電性＞
上記で作製した空気入りタイヤを正規リムに装着し、規定内圧２．０ＭＰａを充填して、荷重４．７ｋＮで鉄板にトレッド部を接地させ、印加電圧１００Ｖにおいてタイヤリム部と鉄板との間の電気抵抗値を測定した。結果を表９に示す。
【０１００】
＜転がり抵抗＞
上記で作製した空気入りタイヤを正規リムに装着し、規定内圧２．０ＭＰａを充填して、ＳＴＬ社製の転がり抵抗試験機を用い、速度８０ｋｍ／ｈ、荷重４．７ｋＮで転がり抵抗を測定した。転がり抵抗の測定値を付加荷重で除した転がり抵抗係数（ＲＲＣ）につき、実施例１，比較例１〜４の転がり抵抗を、下記の式、
（転がり抵抗）＝（比較例１の転がり抵抗係数）／（実施例１，比較例１〜４のそれぞれの転がり抵抗係数）×１００
により比較例１を１００として表示した。値が大きいほど転がり抵抗が小さく性能が良好である。結果を表９に示す。
【０１０１】
【表９】
0004249791.tif 000010
【０１０２】
表９に示す結果より、導電性繊維材料として体積固有抵抗が十分低減されていない繊維材料Ｂを用いた比較例１においては、タイヤの静電気の低減効果が向上しないことが分かる。また、体積固有抵抗が十分低減された導電性繊維材料を用いた場合でも、サイドウォール部やブレーカー部にシリカを配合しない比較例２および３の場合では、タイヤの静電気の低減と転がり抵抗の向上というバランスを達成できたタイヤとはならないことが分かる。また、体積固有抵抗が十分低減された導電性繊維材料を用いた場合でも、クリンチ部およびチェーファー部に用いるゴム組成物の体積固有抵抗が十分に低減されていなければ、タイヤ全体の静電気を低減することはできないことがわかる。これに対して、実施例１で作製された、トレッド部、サイドウォール部、ブレーカー部をそれぞれ構成するゴム組成物の体積固有抵抗を１．０×１０８Ω・ｃｍ以上とし、クリンチ部およびチェーファー部をそれぞれ構成するゴム組成物の体積固有抵抗を１．０×１０８Ω・ｃｍ以下として、体積固有抵抗を十分に低減した第１導電層、第２導電層およびペンゴム層を設け、これらを体積固有抵抗が１．０×１０８Ω・ｃｍ以下に設定された導電性繊維材料からなるカーカスプライによって電気的に連続した構造とした本発明の空気入りタイヤは、転がり抵抗と静電気の抑制のいずれにも優れることが分かる。
【０１０３】
以上のように本発明の実施の形態および実施例について説明を行なったが、上述の各実施の形態および実施例の構成を適宜組み合わせることも当初から予定している。
【０１０４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０５】
転がり抵抗が大きく増大することなく路面とタイヤとの間における静電気の発生が防止された本発明の空気入りタイヤは、たとえば乗用車、トラック、バス、重機等の各種車両に対して好ましく適用され得る。
【図面の簡単な説明】
【０１０６】
【図１】本発明に係る空気入りタイヤの断面図の右半分を例示した図である。
【符号の説明】
【０１０７】
１  タイヤ、２  チェーファーゴム、３  クリンチゴム、４  第１導電層、５  第２導電層、６  ペンゴム層、７  トレッドゴム、８  サイドウォールゴム、９  ブレーカーゴム、１０  カーカス。
【図１】
0004249791.tif 000011